(57)【特許請求の範囲】
【請求項１】
ラネーニッケルではないニッケル粒子を酒石酸で修飾し、乾燥させ低酸素雰囲気中で保存されたことを特徴とするアセト酢酸メチルを水素化して（Ｒ）−３−ヒドロキシ酪酸メチルを得る反応のための乾燥された酒石酸修飾ニッケル触媒。
【請求項２】
前記ニッケル粒子は平均粒径が２乃至５μｍである請求項１に記載された乾燥された酒石酸修飾ニッケル触媒。
【請求項３】
低酸素雰囲気中での２週間以上の保存後に、（Ｒ）−３−ヒドロキシ酪酸メチルに対する立体選択性が７０％以上あることを特徴とする請求項１または２の何れかの請求項に記載された乾燥された酒石酸修飾ニッケル触媒。
【請求項４】
ラネーニッケルではないニッケル粒子を水素により活性化させた、活性化ニッケル粒子を得る工程と、
前記活性させたニッケル粒子を酒石酸で修飾し、修飾されたニッケル粒子を得る工程と、
前記修飾されたニッケル粒子を減圧環境中で乾燥し、乾燥された酒石酸修飾ニッケル触媒を得る乾燥工程と、
前記乾燥された酒石酸修飾ニッケル触媒を低酸素雰囲気中で保存する工程を含む
乾燥された酒石酸修飾ニッケル触媒の製造方法。
【請求項５】
前記乾燥工程は、３０℃〜１００℃の昇温条件で行う請求項４に記載された乾燥された酒石酸修飾ニッケル触媒の製造方法。
【請求項６】
アセト酢酸メチルに請求項１乃至３の何れか１項の請求項に記載された乾燥された酒石酸修飾ニッケル触媒を作用させて（Ｒ）−３−ヒドロキシ酪酸メチルを得る（Ｒ）−３−ヒドロキシ酪酸メチルの製造方法。
【発明の詳細な説明】
【技術分野】
【０００１】
本発明は、（Ｒ）−３−ヒドロキシ酪酸メチルを製造する際に利用する酒石酸修飾ニッケル触媒とその製造方法に関するものである。
【背景技術】
【０００２】
（Ｒ）−３−ヒドロキシ酸類は、脂肪酸生合成及び代謝での重要な中間体である。生体内にも広く分布している。また、マクロライド系の抗生物質やプロスタグランジンといった医薬品をはじめ、農薬や成長ホルモンといった生理活性物質の出発原料となる。
【０００３】
この光学活性な（Ｒ）−３−ヒドロキシ酸類の合成には、様々な化学的、生物化学的な手法が存在する。その中でも特許文献１などに示される不均一系キラル修飾ニッケル触媒を用いる方法は、工業的な大量生産の観点から非常に有望である。なぜならば、不均一系キラル修飾ニッケル触媒は容易に調製が可能であり、回収再使用が可能であり、しかも安価であるため、環境にもやさしい技術であるからである。
【０００４】
酒石酸修飾ニッケル触媒は、立体選択的水素化反応において高い立体選択性を有する不均一系キラル触媒の１つである。不均一系のキラル修飾触媒を実用的な水素化反応に応用するためには、次の点が重要と考えられる。すなわち、第１に、高い立体選択性を有することである。また、第２に、回収再使用における高い耐久性を有することである。また、第３に、修飾触媒調製後の水素化活性および立体選択性の高い保存耐久性を有することである。
【０００５】
立体選択性については、多くの報告がなされている。しかし、回収し再使用する際の耐久性や保存耐久性についての知見は少ない。特許文献２は、β−ケト酸エステルからβ−ヒドロキシ酸エステルを製造するために有用な、立体区別還元用修飾触媒を開示している。ここで酒石酸修飾ニッケルの課題としてあげているのが、少数回の繰り返し使用によって触媒活性が急速に低下することである。
【０００６】
特許文献２では、この課題を解決する方法として、ニッケル触媒を、少なくとも１種の光学活性オキシ酸と、少なくとも１種の無機塩類とを含む第１水溶液に浸漬し、さらに少なくとも１種のアミン化合物を含む第２溶液に浸漬する。
【０００７】
このようにニッケル触媒を２種類の溶液に浸漬することで、複数回の使用によっても触媒活性は低下しないとされた。
【０００８】
一方、特許文献３では、酒石酸で修飾したラネーニッケル触媒は、触媒活性は高いものの、立体区別還元反応の直前に修飾の操作を行い、空気との接触を避けて、ただちに反応を行わなければならない点を課題としている。すなわち、あらかじめ修飾触媒組成物を調製して保存しておくことが不可能であった。
【０００９】
この課題に対して、特許文献３では、修飾された触媒と通気性を有するシリコーン樹脂とを混練して、所望の形状に固化させることで、保存性を発揮するとしている。これによると、固化して２カ月後でも触媒活性が確認されたとしている。
【先行技術文献】
【特許文献】
【００１０】
【特許文献１】特公昭３９−０２２９４３号公報
【特許文献２】特開昭６１−０２８４５８号公報
【特許文献３】特開昭５８−０４３２３６号公報
【発明の概要】
【発明が解決しようとする課題】
【００１１】
特許文献２の方法による修飾ニッケル触媒は、繰り返し使用による触媒活性の低下は改善していると認められるが、長期の保存性に関しては、なんらの言及もない。一方、特許文献３では、触媒を修飾後通気性を有するシリコーン樹脂で固化することで、２カ月の保存に耐えるようにはされている。
【００１２】
しかし、シリコーン樹脂は反応中に反応溶液を吸収し膨潤するため、反応溶液の一部が回収できなくなってしまう欠点を有している。そのため、シリコンポリマーなどを用いない保存耐久性の高い触媒の開発が望まれている。
【課題を解決するための手段】
【００１３】
本発明は上記の課題に鑑み想到されたものであり、シリコーン樹脂などで固化することなく、長期保存が可能な触媒を提供することである。
【００１４】
より具体的には、本発明の触媒は、
ラネーニッケルではないニッケル粒子を酒石酸で修飾し、乾燥させ低酸素雰囲気中で保存されたことを特徴とするアセト酢酸メチルを水素化して（Ｒ）−３−ヒドロキシ酪酸メチルを得る反応のための乾燥された酒石酸修飾ニッケル触媒である。
【００１５】
また、本発明の乾燥された酒石酸修飾ニッケル触媒は、
前記ニッケル粒子は平均粒径が２乃至５μｍであることを特徴とする。
【００１６】
また、本発明の乾燥された酒石酸修飾ニッケル触媒は、減酸素雰囲気中での２週間以上の保存後に、（Ｒ）−３−ヒドロキシ酪酸メチルに対する立体選択性が７０％以上あることを特徴とする。
【００１７】
また、本発明の乾燥された酒石酸修飾ニッケル触媒の製造方法は、
ラネーニッケルではないニッケル粒子を水素により活性化させた、活性化ニッケル粒子を得る工程と、
前記活性させたニッケル粒子を酒石酸で修飾し、修飾されたニッケル粒子を得る工程と、
前記修飾されたニッケル粒子を減圧環境中で乾燥し、乾燥した酒石酸修飾ニッケル触媒を得る乾燥工程と、
前記乾燥された酒石酸修飾ニッケル触媒を低酸素雰囲気中で保存する工程を含むことを特徴とする。
【００１８】
また、本発明の乾燥された酒石酸修飾ニッケル触媒の製造方法において、
前記乾燥工程は、３０℃〜１００℃の昇温雰囲気で行うことを特徴とする。
【００１９】
また、本発明の乾燥された酒石酸修飾ニッケルを用いた（Ｒ）−３−ヒドロキシ酪酸メチルの製造方法も提供する。
【発明の効果】
【００２０】
本発明の乾燥された酒石酸修飾ニッケル触媒は、乾燥した粉末状のまま、窒素パージされた容器など低酸素雰囲気中で保存すれば、およそ３ヵ月の保存後であっても、立体選択性が７０％程度までしか低下しない。そのため、従来のように酒石酸で修飾したら直ちに使用しなくて良い。従って、（Ｒ）−３−ヒドロキシ酪酸メチルの工業的な製造の設備および工程の融通性を高くすることができる。その結果、（Ｒ）−３−ヒドロキシ酪酸メチルの製造コストを大幅にダウンさせることができる。
【発明を実施するための形態】
【００２１】
本発明の乾燥された酒石酸修飾ニッケル触媒は、ニッケル粒子を酒石酸で修飾したものである。本発明の乾燥された酒石酸修飾ニッケル触媒は、以下のようにして作製される。
【００２２】
まずニッケル粒子を用意する。ニッケル粒子は、固相反応若しくは液相反応のどちらで作製されたものでもよい。例えば、固相反応としては、塩化ニッケルの化学気相蒸着やギ酸ニッケル塩の熱分解などが知られている。また、液相反応としては、塩化ニッケルなどのニッケル塩を水素化ホウ素ナトリウムなどの強力な還元剤で直接還元する方法や、ＮａＯＨ存在下ヒドラジンなどの還元剤を添加して前駆体［Ｎｉ（Ｈ２ＮＮＨ２）２］ＳＯ４・２Ｈ２Ｏを形成した後に熱分解する方法若しくは、塩化ニッケルなどのニッケル塩や有機配位子を含有するニッケル錯体を溶媒とともに圧力容器に入れて水熱合成する方法などが知られている。
【００２３】
ニッケル粒子の大きさは、平均粒子径で１０μｍ以下、好ましくは２〜５μｍ程度であるのがよい。粒径が大きくなると表面積が減り、触媒としての活性が低下するからである。ニッケル粒子の例としては、ＳＩＧＭＡ−ＡＬＤＲＩＣＨ  Ｎｉｃｋｅｌ  ｐｏｗｄｅｒ  ３μｍ  が挙げられる。
【００２４】
なお、このようなニッケル触媒では、ニッケル・アルミニウム合金から、多孔質に形成されたラネーニッケルが良く知られている。しかし、後述する実施例が示すように、ラネーニッケルでは、本発明の特徴である高い保存性が向上しない。つまり、本発明の乾燥された酒石酸修飾ニッケル触媒は、ラネーニッケルではないニッケル粒子を基材として用いる。
【００２５】
次にニッケル粒子を水素処理する。ニッケル粒子の表面を活性化させるためである。水素処理の方法は特に限定されるものではない。ニッケル触媒を調製する際によく用いられるのは、５０℃乃至２５０℃の温度環境で、ニッケル粒子を水素気流に曝すことで行われる。本発明の場合もこの方法でよい。なお、水素処理されたニッケル粒子を「活性化されたニッケル粒子」と呼ぶ。
【００２６】
次に活性化されたニッケル粒子を酒石酸で修飾する。これは、ｐＨを酸性に調整した酒石酸を含む溶液中に活性化されたニッケル粒子を浸漬することで行う。酒石酸を含む溶液中にはＮａＢｒ等を投入しておいてもよい。また、浸漬している間は溶液の温度を高くしておいてもよい。酒石酸の修飾が終了したものを「酒石酸修飾ニッケル触媒」と呼ぶ。
【００２７】
酒石酸修飾ニッケル触媒は、洗浄され、乾燥されて「乾燥された酒石酸修飾ニッケル触媒」となる。洗浄は水、エタノール、メタノール等の極性溶媒やテトラヒドロフタン（ＴＨＦ）などの溶剤を用いる事ができる。乾燥は酸素に触れないように、減圧環境中（３０ｍｍＨｇ以下の減圧下で１〜４８時間静置）で行うのがよい。酸素に接触することで触媒活性が低減するからである。またこの時、昇温環境下で乾燥させるとより好適である。この時の乾燥環境の温度は３０℃乃至１００℃が好適であり、４０℃から６０℃であればより好ましい。１００℃以上であると、立体選択性が低下してしまうからである。減圧環境中での乾燥を乾燥工程と呼ぶ。
【００２８】
なお、触媒が乾燥した状態とは、実質的に触媒が粉末状態になっていればよく、例えば、通常取り扱う室温環境中の湿度によって付着する程度の水分が残っている状態をも含むものである。その程度であれば、長期保存で触媒活性が失活することはないからである。
【００２９】
本発明の乾燥された酒石酸修飾ニッケル触媒は、低酸素雰囲気中であれば、長期間の保存を行っても、触媒活性がほとんど低下しない。乾燥後の粉状態で窒素やアルゴン等の不活性ガスパージなどで、低酸素雰囲気とした容器中に保存しておくことができる。
【００３０】
次に本発明の乾燥された酒石酸修飾ニッケル触媒の実施例で用いた評価方法について説明する。以下の実施例においては、本発明の乾燥された酒石酸修飾ニッケル触媒と、乾燥していない酒石酸修飾ニッケル触媒と、触媒の基材としてラネーニッケルを用いた酒石酸修飾ラネーニッケル触媒の比較を示す。比較は、これらの触媒を用いてアセト酢酸メチルのエナンチオ面区別水素化を行い、反応生成物の還元率および立体選択性を比較することで行った。
【００３１】
アセト酢酸メチルのエナンチオ面区別水素化は、以下のようにして行った。アセト酢酸メチル５．０ｇ、酢酸０．１ｇ、ＴＨＦ１０ｃｍ３を混合した反応液と触媒をオートクレーブに入れ、初期水素圧９ＭＰａ、反応温度１００℃で２０時間水素化反応を行った。
【００３２】
反応生成物の還元率は、日立製作所製２６３−３０型ガスクロマトグラフを使用した。カラムは５％Ｔｈｅｒｍｏｎ  １０００  ｏｎ  Ｃｈｒｏｍｏｓｏｒｂ  Ｗ（ＡＭ−ＤＭＣＳ）２ｍを用いた。カラム温度は１００℃で、インジェクター温度は２００℃で測定を行った。
【００３３】
立体選択性は、反応生成物の旋光度を測定して比旋光率を求め、光学的に純水な化合物の比旋光度と比較することで測定した。比旋光度は日本分光株式会社製ＤＩＰ−１０００型デジタル旋光度計を用い、測定にはナトリウムＤ線を用いた。また、測定温度は２０℃で測定した。
【００３４】
立体選択性（％）は以下の（１）式で求めた。
立体選択性（％）＝｛［α］２０Ｄ／［α］２０ＤＭＡＸ｝×１００      ・・・（１）
ここで、［α］２０ＤＭＡＸは光学的に純粋な化合物の比旋光度である。より具体的には（Ｒ）−３−ヒドロキシ酪酸メチルの比旋光度を用いた。（Ｒ）−３−ヒドロキシ酪酸メチルの比旋光度は［α］２０ＤＭＡＸ＝−２２．９５である。
【００３５】
また、［α］２０Ｄは、測定した反応生成物の比旋光度である。測定した反応生成物の比旋光度は（２）式によって求めた。
［α］２０Ｄ＝α／（ρ×ｌ）                  ・・・・・（２）
ここで、αは測定した反応生成物の旋光度であり、ρは反応生成物の密度（ｇ／ｃｍ３）である。（Ｒ）−３−ヒドロキシ酪酸メチルの密度は１．０５８ｇ／ｃｍ３である。また、ｌは、測定する旋光度計のセルの光路長（ｄｍ）である。
【実施例】
【００３６】
以下に本発明の乾燥された酒石酸修飾ニッケル触媒についての実施例を示す。
【００３７】
＜ニッケル基材の調製＞
本発明の乾燥された酒石酸修飾ニッケル触媒の基材として、市販のニッケル微粉を用いた。平均粒径が３μｍのものである。このニッケル微粉０．５ｇを水素気流を流した２００℃の環境で３０分保持した。この処理によってニッケル微粉は活性化され、「活性化されたニッケル粒子」を得た。
【００３８】
比較例としてニッケル基材をラネーニッケルとしたものを作製した。ラネーニッケル合金（川研ファインケミカル（株）製、Ｎｉ：Ａｌ＝４１：５９）１．２４ｇを２０％水酸化ナトリウム水溶液１３ｃｍ３に加え１００℃で１時間展開を行った。展開後、イオン交換水１５ｃｍ３で１５回洗浄を行った。この結果、アルミニウムが除去され多孔質のニッケルだけが残ったラネーニッケル触媒が０．５ｇ得られた。
【００３９】
＜修飾ニッケル触媒の調製＞
上記のようにして得た活性化されたニッケル粒子とラネーニッケル触媒を以下のようにして酒石酸で修飾した。なお、修飾の手順は、活性化されたニッケル粒子とラネーニッケル触媒とも同じ手順で行った。
【００４０】
イオン交換水５０ｃｍ３に酒石酸０．５ｇとＮａＢｒを加えて溶解させた。この溶液を１ｍｏｌ・ｄｍ−３の水酸化ナトリウム水溶液でｐＨ３．２とし、１００℃の湯浴で１５分温めたものを修飾液とした。この修飾液にニッケル触媒基材（ラネーニッケル触媒または活性化されたニッケル粒子）０．５ｇを浸漬し１００℃の湯浴中で１時間保った。これを修飾工程と呼ぶ。その後、水１０ｃｍ３で１回、メタノール２５ｃｍ３で２回、最後にテトラヒドロフラン（ＴＨＦ）１２．５ｃｍ３で２回洗浄した。
【００４１】
この結果、基材が「活性化されたニッケル粒子」としたものからは、酒石酸修飾ニッケル触媒を得、ラネーニッケル触媒としたものからは、酒石酸修飾ラネーニッケル触媒を得た。
【００４２】
（実施例１）
上記のようにして得た酒石酸修飾ニッケル触媒を水１０ｃｍ３で１回、さらにエタノール２５ｃｍ３で２回洗浄し、真空乾燥機（石井理化機器製作所製）を用いて、真空度３０ｍｍＨｇ、温度５０℃で１８．５時間乾燥させ、乾燥された酒石酸修飾ニッケル触媒を得た。乾燥後の保存は、窒素パージしたガラス瓶中で保存した。なお、以下の実施例、比較例を含め窒素パージしたガラス瓶は、低酸素雰囲気中での保存である。
【００４３】
（実施例２）
実施例１において、乾燥温度を８０℃とした以外は実施例１と同じ操作を行った。
【００４４】
（比較例１）
上記で得た酒石酸修飾ラネーニッケル触媒を水１０ｃｍ３で１回、さらにエタノール２５ｃｍ３で２回洗浄し、真空乾燥機（石井理化機器製作所製）を用いて、真空度３０ｍｍＨｇ、温度５０℃で１８．５時間乾燥させ、乾燥された酒石酸修飾ラネーニッケル触媒を得た。乾燥後の保存は、窒素パージしたガラス瓶中で保存した。
【００４５】
（比較例２）
比較例１において、乾燥温度を８０℃とした以外は比較例１と同じ操作を行った。
【００４６】
（比較例３）
上記で得た酒石酸修飾ニッケル触媒を水１０ｃｍ３で１回洗浄し、デカンテーションで水を除いた。保存は、デカンテーションで水を除いただけの状態のまま窒素パージしたガラス瓶中で保存した。すなわち、触媒は乾燥されておらず、水分を含んだまま窒素中で保存された。
【００４７】
（比較例４）
比較例３で酒石酸修飾ニッケル触媒を酒石酸修飾ラネーニッケル触媒に置き換えただけで、比較例３と同じ操作を繰り返した。
【００４８】
表１に実施例１（実施例２）と比較例１（比較例２）の修飾工程直後、および修飾工程後１日、７日、２１日、８４日経過後の還元率と立体選択性の測定値を示す。
【００４９】
【表１】
0005715889.tif 000002
【００５０】
比較例１（乾燥した酒石酸修飾ラネーニッケル触媒）は、修飾工程直後は立体選択性７５％であったが，保存１日後に６３％まで低下した。さらに修飾後７日経過後では、立体選択性が６１％まで低下した。一方，実施例１（乾燥した酒石酸修飾ニッケル触媒）は、修飾工程直後の立体選択性が８４％であり、修飾８４日後でも７９％と７０％以上の立体選択性を維持した。
【００５１】
また、乾燥された酒石酸修飾ニッケル触媒で乾燥温度を８０℃とした実施例２では、保存後１日後の立体選択性が７８％と、乾燥温度が５０℃のときより幾分低めではあったが、高い立体選択性を維持した。一方、乾燥された酒石酸修飾ラネーニッケル触媒を８０℃で乾燥した比較例２は、保存１日後の立体選択性が５３％まで低下した。
【００５２】
以上のことより、本発明の乾燥された酒石酸修飾ニッケル触媒は、粉末状態で窒素中で保存されることで高い保存耐久性を有することがわかった。表１より修飾工程後約３ヶ月までは、どの２週間をとっても、立体選択性が７０％以上ある。これは従来用いられていたラネーニッケルを基材として作製された酒石酸修飾ラネーニッケル触媒では達成し得ない特性である。
【００５３】
次に本発明の乾燥された酒石酸修飾ニッケル触媒の効果をさらに確認するために比較例３および比較例４の結果を表２に示す。比較例３は酒石酸修飾ニッケル触媒を用いてはいるものの、乾燥を行わず、水分を含有させたまま保存されるサンプルであった。修飾工程直後は立体選択性が８４％と高い値を示すものの、保存２１日目には、６９％まで立体選択性が低下してしまった。
【００５４】
【表２】
0005715889.tif 000003
【００５５】
つまり、本発明の乾燥された酒石酸修飾ニッケル触媒のように、活性されたニッケル粒子に酒石酸の修飾工程を行った後、乾燥工程を行わなければ、高い保存性は発揮できないのがわかる。
【００５６】
また、表２の比較例４は酒石酸修飾ラネーニッケル触媒を用いて、なおかつ水分を含有させたまま保存されたサンプルであった。修飾工程直後の立体選択率は７５％と高い値を示したが、保存１日後で立体選択性は３６％まで低下し、その後７日後もその値のままであった。
【００５７】
これは、従来ラネーニッケル触媒は修飾後すぐに使用しないといけないという理由となった現象の再現であると考えられる。
【００５８】
以上の実施例および比較例でわかるように、本発明の乾燥された酒石酸修飾ニッケル触媒は、乾燥した粉末状態のまま、例えば窒素パージした容器などの、低酸素雰囲気中で保存すれば、２週間の保存期間を経ても、７０％以上の立体選択性を有している。この保存期間は必ずしも修飾工程直後からの保存期間である必要はない。より具体的には修飾工程直後から１週間経過後から、さらに２週間を経た場合でも立体選択性が７０％以上であれば、本発明の乾燥された酒石酸修飾ニッケル触媒であるといえる。
【産業上の利用可能性】
【００５９】
本発明は従来ラネーニッケルを基材として作製されていた触媒の置き換えとして利用できる可能性があり、特に基材表面を修飾する物質は酒石酸だけに限定されるものではなく、他の光学活性を有する物質を修飾させた触媒にも利用することができる。また、（Ｒ）−３−ヒドロキシ酪酸メチルの合成だけでなく、（Ｒ）−３−ヒドロキシ酪酸エステルを初めとするβケト酸の合成触媒として広く利用することができる。